(57)【要約】【解決手段】レーザー光を励起光として発光する励起光源と、励起光により励起され、励起光の波長を変換して発光する蛍光体とを備え、蛍光体が、複数の一次粒子で構成された多結晶体二次粒子であり、かつ二次粒子内に、径が０．２μｍ以上の空孔を有する発光装置。【効果】レーザー光を励起光として、蛍光体によって波長を変換して発光させる発光装置において、光を粗面に照射した際に視覚に対してギラギラとした不自然な感覚を与えるスペックルノイズが低減され、スペックルコントラストが良好な、良質な照射光を与えることができる。【選択図】図１
2014241361.tif 000002
【特許請求の範囲】
【請求項１】
レーザー光を励起光として発光する励起光源と、上記励起光により励起され、励起光の波長を変換して発光する蛍光体とを備える発光装置であって、
上記蛍光体が、複数の一次粒子で構成された多結晶体二次粒子であり、かつ該二次粒子内に、径が０．２μｍ以上の空孔を有することを特徴とする発光装置。
【請求項２】
上記蛍光体が、下記組成式（１）
（Ａ1-xＢx）3Ｃ5Ｏ12  （１）
（式中、ＡはＹ，Ｇｄ及びＬｕから選ばれる１種類以上の希土類元素、ＢはＣｅ，Ｎｄ及びＴｂから選ばれる１種類以上の希土類元素、ＣはＡｌ及びＧａから選ばれる１種類以上の元素であり、ｘは０．００２≦ｘ≦０．２である。）
で示されるガーネット相を含有することを特徴とする請求項１記載の発光装置。
【請求項３】
上記レーザー光が、波長４４０〜４６５ｎｍの青色レーザー光であることを特徴とする請求項２記載の発光装置。
【請求項４】
上記一次粒子の平均粒径が０．１〜５μｍであることを特徴とする請求項１乃至３のいずれか１項記載の発光装置。
【発明の詳細な説明】
【技術分野】
【０００１】
本発明は、一般照明、バックライト光源、ヘッドライト光源などの発光装置に関し、特に、励起光源としてレーザー光源を用い、光源から発光したレーザー光を波長変換する蛍光体を備える発光装置に関する。
【背景技術】
【０００２】
発光ダイオード（ＬＥＤ）は、現在利用可能な光源の中で最も効率的な光源の一つである。白色ＬＥＤは、白熱電球、蛍光灯、ＣＣＦＬバックライト、ハロゲンランプなどに代わる次世代光源として急激に市場を拡大している。白色ＬＥＤを実現する構成の一つとして青色ＬＥＤの青色と、青色励起により発光する蛍光体との組合せによるＬＥＤが実用化されている。その中でも現在主流になっているのは青色ＬＥＤと黄色発光蛍光体による擬似白色ＬＥＤであり、黄色発光蛍光体としては、Ｙ3Ａｌ5Ｏ12：Ｃｅ、（Ｙ，Ｇｄ）3（Ａｌ，Ｇａ）5Ｏ12：Ｃｅ、（Ｙ，Ｇｄ）3Ａｌ5Ｏ12：Ｃｅ、Ｔｂ3Ａｌ5Ｏ12：Ｃｅ、ＣａＧａ2Ｓ4：Ｅｕ、（Ｓｒ，Ｃａ，Ｂａ）2ＳｉＯ4：Ｅｕ、Ｃａ−α−サイアロン：Ｅｕなどが知られている。
【０００３】
これに対して、近年、光源にレーザーダイオード（ＬＤ）を用いた発光装置が、蛍光体発光部をＬＤから離れた位置に設置できるため、灯具の熱設計や光学設計が容易であり、盛んに、その研究がなされている。例えば、自動車のヘッドライトなどに関し、ＬＥＤではなく、よりハイパワーが得られるＬＤを用いた発光装置が報告されている。
【０００４】
しかし、ＬＤを光源に用いた照明装置などの発光装置の課題の一つに、レーザー光のコヒーレンス性に起因するスペックルノイズの問題があり、コヒーレンス低減のための試みがなされているが、発光光が照射されたときに、目視において違和感を与えない程度に十分にスペックルノイズが低減された発光装置にはなっていない。
【先行技術文献】
【特許文献】
【０００５】
【特許文献１】特開２０１２−１５３８７９号公報
【非特許文献】
【０００６】
【非特許文献１】池田善久、「複数のＬＤと蛍光体を用いた大光量照明光源」、第３４８回蛍光体同学会講演会予稿集、ｐ．１５〜２２、２０１３年、蛍光体同学会
【発明の概要】
【発明が解決しようとする課題】
【０００７】
本発明は、上記事情に鑑みてなされたものであり、レーザー光を励起光として、蛍光体によって波長を変換して発光させる発光装置において、光を粗面に照射した際に視覚に対してギラギラとした不自然な感覚を与えるスペックルノイズが低減された、良質な照射光を与える発光装置を提供することを目的とする。
【課題を解決するための手段】
【０００８】
本発明者らは、上記課題を解決するために鋭意検討を重ねた結果、レーザー光を励起光として、蛍光体によって波長を変換して発光させる発光装置において、蛍光体として、複数の一次粒子で構成され、径が０．２μｍ以上の空孔を有する多結晶体二次粒子を用いることにより、励起光の散乱効率を向上させることができ、スペックルノイズを低減して、良質な照射光を得ることができることを見出し、本発明をなすに至った。
【０００９】
従って、本発明は、下記の発光装置を提供する。
請求項１：
レーザー光を励起光として発光する励起光源と、上記励起光により励起され、励起光の波長を変換して発光する蛍光体とを備える発光装置であって、
上記蛍光体が、複数の一次粒子で構成された多結晶体二次粒子であり、かつ該二次粒子内に、径が０．２μｍ以上の空孔を有することを特徴とする発光装置。
請求項２：
上記蛍光体が、下記組成式（１）
（Ａ1-xＢx）3Ｃ5Ｏ12  （１）
（式中、ＡはＹ，Ｇｄ及びＬｕから選ばれる１種類以上の希土類元素、ＢはＣｅ，Ｎｄ及びＴｂから選ばれる１種類以上の希土類元素、ＣはＡｌ及びＧａから選ばれる１種類以上の元素であり、ｘは０．００２≦ｘ≦０．２である。）
で示されるガーネット相を含有することを特徴とする請求項１記載の発光装置。
請求項３：
上記レーザー光が、波長４４０〜４６５ｎｍの青色レーザー光であることを特徴とする請求項２記載の発光装置。
請求項４：
上記一次粒子の平均粒径が０．１〜５μｍであることを特徴とする請求項１乃至３のいずれか１項記載の発光装置。
【発明の効果】
【００１０】
本発明によれば、レーザー光を励起光として、蛍光体によって波長を変換して発光させる発光装置において、光を粗面に照射した際に視覚に対してギラギラとした不自然な感覚を与えるスペックルノイズが低減され、スペックルコントラストが良好な、良質な照射光を与えることができる。
【図面の簡単な説明】
【００１１】
【図１】実施例１の蛍光体粒子の一の断面の電子顕微鏡写真である。
【図２】実施例１の蛍光体粒子の他の断面の電子顕微鏡写真である。
【図３】比較例１の蛍光体粒子の断面の電子顕微鏡写真である。
【発明を実施するための形態】
【００１２】
以下、本発明について詳細に説明する。
本発明の発光装置は、レーザー光を励起光として発光する励起光源と、励起光により励起され、励起光の波長を変換して発光する蛍光体とを備える。
【００１３】
本発明の発光装置には、蛍光体として、複数の一次粒子で構成された多結晶体二次粒子を用いる。この二次粒子は、内部に、径が０．２μｍ以上、好ましくは０．５μｍ以上の空孔を有する。二次粒子内部に空孔が存在すると、空孔と粒子本体（結晶部）との界面に入射した光は、その界面で反射を繰り返す。そのため、レーザー光を励起光とした場合であっても、スペックルノイズに影響するレーザー励起光のコヒーレンス性が低下し、インコヒーレンス性が向上する。空孔の径が０．２μｍ未満の場合、スペックルノイズを低下させる十分な効果が得られない。これは、照射光の散乱が十分に行われないためと考えられる。なお、空孔の径の上限は、蛍光体粒子が、複数の一次粒子で構成された多結晶体二次粒子を形成し得る程度の大きさであるが、あまりに大きいと、空孔の数が減少するなどして、散乱の効果が低下するため、蛍光体粒子（二次粒子）の径の１／２以下（例えば２５μｍ以下）であることが好ましい。
【００１４】
蛍光体粒子（二次粒子）の平均粒径は５〜５０μｍであることが好ましい。また、一次粒子の平均粒径は０．１〜５μｍであることが好ましい。０．１μｍ未満の場合、蛍光体自身の特性が低下するおそれがあり、５μｍを超える場合、レーザー光の散乱の効果が低下するおそれがある。蛍光体粒子（二次粒子）の平均粒径は、レーザー回折法による体積累計５０％の粒径Ｄ５０として、また、一次粒子径は、顕微鏡像から計測した一次粒子の径の平均値として求めることができる。
【００１５】
上記蛍光体としては、下記組成式（１）
（Ａ1-xＢx）3Ｃ5Ｏ12  （１）
（式中、ＡはＹ，Ｇｄ及びＬｕから選ばれる１種類以上の希土類元素、ＢはＣｅ，Ｎｄ及びＴｂから選ばれる１種類以上の希土類元素、ＣはＡｌ及びＧａから選ばれる１種類以上の元素であり、ｘは０．００２≦ｘ≦０．２である。）
で示されるガーネット相を含有する蛍光体が好適である。このガーネット相は、蛍光体粒子における主相であり、蛍光体粒子中、通常９９体積％以上がガーネット相であることが好ましい。ガーネット相の割合が少ないと、励起光の吸収率、発光量子効率の低下の要因となる。
【００１６】
この蛍光体は、励起光として青色光を用いることにより、例えば、波長が５４０〜５９０ｎｍの範囲内に発光の最大強度を有する黄色光を発光する黄色発光蛍光体であり、青色の励起光と共に、白色（擬似白色）を照射する発光装置を構成することができる。
【００１７】
本発明の、複数の一次粒子で構成され、空孔を有する多結晶体二次粒子である蛍光体粒子は、例えば、以下の方法で製造することができる。
【００１８】
まず、製造する蛍光体粒子の金属種に応じて、単一金属の酸化物、複合酸化物及び混合酸化物から適宜選択し、この酸化物をスラリー状とし、スラリーから粒子を造粒し、得られた造粒粒子を前駆体とする。
【００１９】
複合酸化物又は混合酸化物の製造方法は、例えば、以下の方法を挙げることができる。まず、本発明の蛍光体粒子を構成する金属元素（例えば、Ｙ、Ｇｄ、Ｌｕ、Ｃｅ、Ｎｄ、Ｔｂ、Ａｌ、Ｇａなど）を含む金属塩（硝酸塩、塩化物塩など）から適宜選定して、それらを水溶液とし、該水溶液から共沈物を得、又は上記金属塩と上記金属の酸化物から適宜選定して、それらを水溶液若しくはスラリーとし、該水溶液若しくはスラリーから共沈物を得、得られた共沈物を、大気中８００〜１，５００℃で焼成することにより、複合酸化物又は混合酸化物を得ることができる。この焼成時間は、通常１〜１０時間である。
【００２０】
酸化物のスラリーには、必要に応じて分散剤、バインダーなどの有機添加剤を加え、必要に応じて粉砕して、好ましくは平均粒径が０．０１〜２．０μｍの微粒子のスラリーとする。このスラリーを原料として、スプレードライ法により目的とする粒径の、球形乃至略球形の粒子に成形して造粒粒子（前駆体）を得ることができる。スラリーからの造粒により、個々の造粒粒子間の組成は均一化される。この際、噴霧されるスラリーの乾燥条件をコントロールすることで、内部に空隙の多い造粒粉末を製造することができる。スラリーの乾燥条件としてはスラリーの濃度を５〜２０質量％、乾燥雰囲気の温度を溶媒の沸点より６０〜９０℃高くするのが好ましい。この造粒粒子の大きさは、熱処理後に得られる蛍光体粒子の大きさと同程度のサイズ（例えば、平均粒径として、熱処理後の蛍光体粒子の１００〜１２０％）とすることが好ましい。
【００２１】
造粒粒子は、微粒子が圧接されただけの凝集体であり、次に、これを熱処理して焼結粒子又は単一粒子化して蛍光体粒子とする。造粒粒子を熱処理して焼結粒子又は単一粒子化する方法としては、プロパンなどのガスバーナー火炎中、プラズマ中などに造粒粒子を通過させて、溶融する方法が好適である。プラズマ源としては、高周波プラズマ、直流プラズマなどが用いられる。この場合、造粒粒子の全体が一旦完全に溶融するようにして単一粒子を形成してもよく、また、凝集体を構成する個々の微粒子の表面部のみを溶融させて、微粒子同士を接続させる程度に溶融させて、微粒子が強固に連結した焼結粒子として形成してもよい。有機添加剤を含むスラリーから得られた造粒粒子を熱処理する場合、予め大気中、４００〜１，７００℃で、１〜１０時間予備焼成して、有機成分を除去する。溶融冷却粒子を、更に還元雰囲気中で熱処理する場合、還元ガスとしては、Ｈ2＋Ｎ2ガス、Ｈ2＋Ａｒガスなどが用いられる。還元処理温度は、例えば１，０００〜１，８００℃、還元処理時間は、例えば１〜２０時間とし、蛍光体粒子としての特性を得ることができる十分な温度及び時間で処理される。また、熱処理時の粒子同士の融着を防ぐため、例えば、１，２００℃に熱処理後、１，８００℃に熱処理するなどの多段処理をしてもよい。
【００２２】
レーザー光を発光する励起光源としては、レーザーダイオード（ＬＤ）を好適に用いることができ、特に、上記組成式（１）で示されるガーネット相を含有する蛍光体などの青色光により励起されて黄色光を発光する黄色発光蛍光体を用いる場合、波長４４０〜４６５ｎｍの青色レーザー光が好適であり、このような青色レーザー光を発光する青色ＬＤを用いることができる。ＬＤは、市販品を用いることができる。
【００２３】
本発明の発光装置では、励起光源と蛍光体とが、蛍光体に、励起光源からのレーザー光が照射されるように配設される。蛍光体は、レーザー光が照射される位置、例えば、レーザー光の発光方向前方に、好ましくは基材に蛍光体を分散させた発光部材として配設される。また、ＬＤの収容部材、発光部材の取付部材、反射部材など、発光ダイオード（ＬＥＤ）用いた発光装置で用いられる公知の部材を適宜用いて発光装置を構成することができる。
【００２４】
発光部材は、樹脂、ゴムなどの基材と蛍光体とを含むものが好ましく用いられる。基材として用いる樹脂としては、熱可塑性樹脂、熱硬化性樹脂のいずれを用いてもよい。
【００２５】
発光部材には、基材に蛍光体を混合し、分散させて成形した成形体が用いられる。成形は、圧縮成形、押出成形、射出成形などの公知の成形方法が適用でき、粒状、棒状、フィルム状、薄板状などの任意の形状で、適当な大きさに、発光装置の使用目的、形状や、照射態様に合わせて成形したものを用いることができる。発光部材の厚さは、通常０．１ｍｍ以上、特に０．５ｍｍ以上であることが好ましく、２０ｍｍ以下、特に１０ｍｍ以下であることが好ましい。また、基材と蛍光体との混合比率は、成形体として必要な強度を維持できる範囲であればよく、基材の種類によっても異なるが、通常、基材に対する蛍光体の割合が、６０質量％以下、特に４０質量％以下であることが好ましく、その下限は、特に制限されるものではないが、通常１質量％以上である。
【実施例】
【００２６】
以下に実施例及び比較例を示して本発明を具体的に説明するが、本発明は下記の実施例に制限されるものではない。
【００２７】
［実施例１］
純度９９．９％、平均粒径１．０μｍの（Ｙ2.94Ｃｅ0.06）Ａｌ5Ｏ12のガーネット粉末１，０００ｇを、脱イオン水６，０００ｇ、ポリアクリル酸アンモニウム１０ｇ、カルボキシメチルセルロース２ｇと共にボールミルで６時間混合した。得られたスラリーから、遠心噴霧装置を用いて造粒した。造粒時の乾燥温度は１８０℃とし、乾燥温度が変動しないようにスラリー送液量を調整して造粒を行い、平均粒径２１μｍの造粒粒子を得た。得られた粒子を１，５５０℃で２時間、大気中で熱処理し、有機成分を除去した。次に、粒子を直流アークプラズマ中に供給し、直流アークプラズマ中で溶融した後、再び固化した粒子を回収した。更に、この粒子をアルゴン９８体積％、水素２体積％の還元雰囲気で、１，４００℃で４時間アニールしたところ、青色の励起光で黄色に発光する蛍光体粒子が得られた。
【００２８】
この蛍光体粒子をＸＲＤで定性分析したところ、ガーネット相単相であることが確認された。この蛍光体粒子を電子顕微鏡で観察したところ、図１及び図２に示されるように、球形又はほぼ球形の形状であり、多結晶体二次粒子の構造を有していた。平均粒径（二次粒子径）はレーザー回折法により、一次粒子径は電子顕微鏡写真より一次粒子２０個の平均径として測定した。蛍光体粒子の吸収率、内部量子効率、外部量子効率は、励起波長４５０ｎｍ、発光範囲４８０〜７８０ｎｍで積分球を用いて測定した。また、蛍光体粒子を研磨して断面を観察し、図１及び図２に示されるように、蛍光体粒子内部に、径が０．２μｍ以上の空孔が多数存在していることを確認した。蛍光体粒子の評価結果を表１及び表２に示す。
【００２９】
次に、得られた蛍光体粒子を用いて、レーザー光を励起光とした発光装置を作製した。励起光源として、青色ＬＤを用いた。青色ＬＤはクラス３Ｂ、発光波長４４５〜４５０ｎｍ、出力１，０００ｍＷの青色レーザーを使用した。蛍光体粒子を透明のシリコーン樹脂組成物に対して蛍光体粒子を５質量％分散させて、円盤状に硬化させたものを発光部材とした。不透明の円錐台形状の筒を作製し、小径側に青色ＬＤを、大径側に発光部材を、青色ＬＤからの光が発光部材に照射されるように配置して、これらを筒に取り付けて発光装置とした。この発光装置からの照射光をスクリーンに照射して、スペックルコントラストを目視にて評価した。
【００３０】
［比較例１］
純度９９．９％、平均粒径１．０μｍの酸化イットリウム粉末と、純度９９．０％、平均粒径０．５μｍの酸化アルミニウム粉末と、純度９９．９％、平均粒径０．２μｍの酸化セリウム粉末とを、各々、Ｙ：Ａｌ：Ｃｅ＝２．９４：５：０．０６のモル比で混合し、１，０００ｇの混合粉を得た。得られた混合粉に、更にフラックスとしてフッ化バリウムを２０ｇ添加して十分に混合し、アルミナ坩堝に充填し、大気中、１，４００℃で５時間熱処理した。得られた焼成体を、ボールミルを用いて水中で解砕し、酸洗浄、水洗、分離、乾燥、分級して、蛍光体粒子を得た。
【００３１】
この蛍光体粒子をＸＲＤで定性分析したところ、主相としてガーネット相、第二相としてバリウムとアルミニウムの複合酸化物相を含んでいることが確認された。この蛍光体粒子を電子顕微鏡で観察したところ、図３に示されるように、不定形形状であり、多結晶体二次粒子の構造を有していなかった。平均粒径、吸収率、内部量子効率及び外部量子効率は、実施例１と同様にして測定した。また、蛍光体粒子を研磨して断面を観察し、図３に示されるように、蛍光体粒子内部に、径が０．２μｍ以上の空孔が存在していないことを確認した。蛍光体粒子の評価結果を表１及び表２に示す。
【００３２】
次に、得られた蛍光体粒子を用いて、実施例１と同様にして発光装置を作製し、実施例と同様にしてスペックルコントラストを評価した。
【００３３】
【表１】
2014241361.tif 000003
【００３４】
【表２】
2014241361.tif 000004
【００３５】
実施例１と比較例１の発光装置のスペックルコントラストを並べて対比すると、実施例１の方が、スペックルノイズが低減されており、スペックルコントラストが良好な、良質な光が照射されることが確認された。
【図１】
2014241361.tif 000005
【図２】
2014241361.tif 000006
【図３】
2014241361.tif 000007